Brevet FR2784930A1 — publié le 20000428

La présente invention est relative à un corps de révolution creux à base d'une matière organique thermoplastique unique, dans lequel sont noyés en étant enroulés hélicoïdalement autour de son axe, des fils de verre continus. Bien qu'elle ne soit pas limitée à une telle application, I'invention sera plus particulièrement décrite en référence à la fabrication de tuyaux de tous types, notamment ceux destinés à véhiculer des fluides sous pression. Une autre application intéressante est la fabrication de réservoirs destinés à contenir des fluides notamment sous pression. Les matières plastiques ont déjà été largement utilisées pour ce type de fabrication, mais, pour résister aux pressions importantes rencontrées, la paroi des tuyaux fabriqués a nécessairement une épaisseur très importante. Cette épaisseur très importante confère aux tuyaux un poids considérable. Afin de réduire le poids de tels tuyaux, il a déjà été proposé de les renforcer au moyen de fibres de renforcement disposées à leur surface. Une telle solution a été notamment envisagée par le brevet GB-A-2077880, qui décrit un tuyau composite constitué d'un mandrin extrudé en PVC ou en polypropylène immédiatement recouvert, dans le sens axial, de fils de verre continus imprégnés d'une résine thermoplastique, sur lesquels sont enroules de manière hélicoïdale des fils de verre continus imprégnés d'une résine thermodure, ces derniers étant eux-mmes recouverts d'une couche en résine thermoplastique. Outre le fait que la fabrication de ces tuyaux en continu est d'une complexité considérable et coûteuse, la durée de vie de ces tuyaux est très courte. En effet, les différents matériaux précités qui les constituent se délainent entre eux rapidement, ce qui diminue rapidement leur résistance à l'éclatement. C'est pourquoi le brevet EP-A-0697553 a proposé un autre type de tuyau composite constitué d'un mandrin extrudé en matière plastique au sein duquel sont dispersées des fibres de renforcement courtes, parallèlement à son axe, et autour duquel des fibres de renforcement continues sont enroulées helicoïdalement. II s'avère que très rapidement les fibres courtes se déchaussent du mandrin extrudé, ce qui crée des amorces de rupture à l'intérieur de celui-ci, amorces qui se propagent rapidement. Par voie de conséquence, la résistance à l'éclatement du tuyau est rapidement diminuée. Pour garantir une résistance à l'éclatement à long terme minimale, notamment en respectant les normes en vigueur, il est alors nécessaire de compenser les propagations rapides des ruptures en augmentant à nouveau l'épaisseur du mandrin extrudé, ce qui induit une augmentation du poids non négligeable du tuyau. En outre, mme si une résistance à l'éclatement à long terme minimale est garantie, des fibres courtes, une fois déchaussées, apparaissent à la surface intérieure du mandrin. Et lorsque le fluide destiné à tre véhiculé par le tuyau est de l'eau, les critères alimentaires auxquels doit répondre le tuyau ne sont plus remplis, car les fibres courtes apparentes risquent de venir polluer ledit fluide. Le but de la présente invention est alors de pallier les inconvénients précités, et notamment de proposer un tuyau du type précité qui soit léger et qui présente une excellente résistance à l'éclatement à long terme. Pour ce faire, l'invention a pour objet un corps de révolution creux dont la paroi est à base d'une matière organique thermoplastique unique, dans laquelle sont noyés en étant enroulés hélicoïdalement autour de l'axe du corps, des fils de verre continus. Selon l'invention, la paroi présente un taux volumique de vide Vv inférieur à 0,5 %, de préférence inférieur à 0, 2 %. On précise que, dans le cadre de l'invention, le taux volumique de vide conforme à l'invention peut tre mesuré à l'aide d'une méthode micrographique du type analyse d'image. II peut tre également calculé à l'aide de la formule suivante : V, = (dth-d)/dth dans laquelle dth et dr représentent respectivement la densité théorique et réelle du corps de révolution. La densité théorique est calculée à partir de la densité du verre et des différentes densités de la matière organique thermoplastique A pondérées par leurs pourcentages relatifs. La densité réelle est, quant à elle, calculée en faisant le rapport du volume réel du corps de révolution mesuré sur la masse du corps effectivement pesée. La solution répond parfaitement au problème posé. Pour arriver à celle-ci, les inventeurs ont su tout d'abord analyser les fonctions primordiales auxquelles doit répondre un tuyau composite et mettre en évidence les lacunes présentées par les tuyaux composites selon l'art antérieur, tels que ceux mentionnés en préambule. Selon cette analyse, les fibres de renfort doivent en principe reprendre l'intégralité des efforts circonférentiels et longitudinaux dus à la pression exercée par le fluide circulant à l'intérieur du tuyau et la partie interne en matière organique thermoplastique doit assurer l'étanchéité et la compatibilité chimique avec ce mme fluide. Un simple frettage de fibres de renfort continues sur un mandrin fait en matière organique thermoplastique devrait donc assurer ces fonctions. Or les inventeurs ont découvert que, pour assurer la durabilité d'un tuyau composite de ce type dans le temps, il était absolument nécessaire d'avoir à la fois une protection efficace des fibres et une parfaite adhérence entre les différents éléments le composant. Ils ont ainsi pu concevoir un corps tel que revendiqué avec un niveau d'imprégnation des différents éléments le composant suffisamment élevé pour garantir une durée de vie bien supérieure à celles rencontrées auparavant. En outre, I'invention permet d'obtenir des tuyaux dont le transport et la manutention sont largement facilites. Selon une caractéristique avantageuse de l'invention, la matière organique thermoplastique est du polyéthylène PE. Une telle matière a pour avantages, entre autres, d'tre chimiquement inerte et de pouvoir résister à des températures très basses. Bien évidemment, la matière peut tre du polypropylène PP ou du chlorure de polyvinyle PVC. La densité d de ladite matière organique thermoplastique peut tre variable dans l'épaisseur de la paroi et peut notamment tre comprise entre 0,915 et 0,960 g/cm3. Selon une variante avantageuse, les fils de verre continus noyés dans la matière organique thermoplastique forment un angle compris entre 50 et 55 avec l'axe dudit corps. Un tel agencement permet d'augmenter encore la résistance axiale et circonférentielle du corps à la pression exercée par un fluide circulant ou contenu à l'intérieur pour une mme quantité de fils de verre continus utilisée. Selon une autre variante avantageuse, les fils de verre continus noyés dans la matière organique thermoplastique forment un angle proche de 90 avec l'axe du corps et d'autres fils de verre continus sont noyés dans la matière organique thermoplastique en étant disposés longitudinalement le long de l'axe du corps. Le choix d'une de ces variantes, de leur combinaison ou d'une autre variante privilégiant un angle d'enroulement des fils de verre continus différent, ainsi que les quantités respectives des fils de verre dans la direction selon laquelle ils sont disposés sera à effectuer en fonction des contraintes spécifiques liées à chaque application telles que la résistance à la pression, à l'ovalisation, à la flexion... Lors de la fabrication du corps, comme décrit ci-après, les fils de verre continus sont de préférence noyés dans une partie de l'épaisseur de la paroi. De préférence encore, les fils de verre continus sont répartis uniformément dans ladite partie. Une telle répartition des fils dans la matière organique thermoplastique augmente très favorablement les propriétés mécaniques du corps et les garantit à long terme. L'invention concerne également un tuyau composite constitué du corps de révolution précédemment défini, revtu d'une couche de finition en matière organique thermoplastique, de préférence identique à celle du corps de révolution. La couche de finition conforme à l'invention permet de protéger de manière sûre le tuyau contre les agressions extérieures susceptibles d'intervenir lors du stockage, du transport, des opérations de chantier et de son utilisation. Le corps ou le tuyau conformes à l'invention sont particulièrement adaptés pour contenir et/ou véhiculer des fluides sous pression. L'invention vise également un procédé de fabrication d'un corps de révolution creux dont la paroi est à base d'une matière organique thermoplastique unique A dans laquelle sont noyés en étant enroulés helicoïdalement autour de I'axe du corps, des fils de verre continus. Selon ce procédé, on réalise, en ligne, les étapes suivantes : a/on chauffe au moins en superficie un ruban constitué de fils de verre continus noyés dans une matière organique thermoplastique A, dans une zone située à proximité d'un corps de révolution creux dont la paroi est à base de la mme matière A, en rotation autour de son axe ; b/on enroule, de manière hélicoïdale, le ruban chauffé autour du corps de révolution en rotation ; c/on chauffe à une température supérieure à la température de fusion de la matière A, une partie de la surface périphérique extérieure du corps de révolution revtue du ruban, dans une zone située immédiatement en aval de la zone de contact entre le ruban et le corps de révolution ; d/on applique une pression locale sur la partie de la surface périphérique extérieure du corps de révolution revtue du ruban, dans une zone située immédiatement en aval de la zone de chauffe de l'étape c/. Un tel procédé garantit la parfaite imprégnation des fils de verre continus dans la matière organique thermoplastique, recherchée dans le cadre de l'invention. De préférence, on réalise le chauffage de l'étape a/à une température supérieure à la température de ramollissement de la matière A. De préférence encore, préalablement à l'étape a/, on réalise, également en ligne, les étapes suivantes : -on entraîne et on assemble des fils co-melés continus constitués de filaments de verre et de filaments de matière A intimement mélangés sous la forme d'au moins une nappe de fils parallèles ; -on introduit ladite nappe dans une zone où elle est chauffée à une température comprise entre la température de fusion et la température de dégradation de la matière A, -on fait passer la nappe chauffée dans un dispositif d'imprégnation de manière à obtenir un ruban lamine de forme plus aplatie que celle du ruban conforme à l'étape a/ ; -on introduit le ruban laminé dans une zone où il est chauffé à une température comprise entre la température de fusion et la température de dégradation de la matière A de manière à obtenir le ruban conforme à l'étape a/. Selon cette variante du procédé, il est possible d'utiliser des enroulements de fils co-mlés obtenus selon un procédé direct tel que celui décrit dans les brevets EP 0 367 661, WO 98/01751 ou EP 0 599 695, fils qui présentent l'avantage d'avoir un excellent indice de co-mlage, notamment grâce à la stabilité du procédé. Dans le cadre de l'invention, il faut comprendre par excellent indice de co-mlage un indice de co-melage dont la valeur moyenne est inférieure à 12. On précise que pour calculer la valeur moyenne de l'indice de co-mtage, on procède de la manière suivante : -on réalise un certain nombre de coupes transversales sur une longueur de fil co-mlé donnée ; -on effectue un maillage de chacune des ; -on mesure, pour chaque maille, à l'aide d'une méthode micrographique du type analyse d'image, la répartition surfacique entre les filaments de verre et les filaments de matière organique thermoplastique ; -on calcule, pour chaque coupe, t'écart type des répartitions surfaciques de toutes les mailles, qui est l'indice de co-melage de la coupe considérée ; -on calcule la valeur moyenne de l'indice de co-mlage pour toutes les coupes. Cet excellent indice de co-mlage induit une excellente répartition des fils de verre dans la matière thermoplastique parallèlement à l'axe du corps, avec les avantages qui en découlent tels que ceux mentionnés plus haut. L'invention vise enfin un dispositif de mise en oeuvre du procédé défini cidessus. Celui-ci est remarquable en ce qu'il comprend : -des moyens pour chauffer au moins en superficie un ruban constitué de fils de verre continus noyés dans une matière organique thermoplastique A, dans une zone située à proximité d'un corps de révolution creux dont la paroi est à base de la mme matière A, en rotation autour de son axe ; -des moyens pour enrouler, de manière hélicoïdale, le ruban chauffé autour du corps de révolution en rotation ; -des moyens pour chauffer à une température supérieure à la température de fusion de la matière A, une partie de la surface périphérique extérieure du corps de révolution revtue du ruban, dans une zone située immédiatement en aval de la zone de contact entre le ruban et le corps de révolution ; -des moyens pour appliquer une pression locale sur la partie de la surface périphérique extérieure du corps de révolution revtue du ruban, dans une zone située immédiatement en aval de la zone de chauffe. Selon une variante préférée, les moyens de chauffage superficiel du ruban comprennent au moins un four de type à infrarouge, de préférence fonctionnant avec des rubans ou des lampes régulés en puissance en fonction de la température du ruban chauffé superficiellement. Un tel four a l'avantage d'tre à la fois performant sur le plan énergétique et facile à réguler. Avantageusement, les moyens d'enroulement comprennent une tte de dépose qui facilite la dépose du ruban chauffé conforme à l'invention. Cette tte est mobile et commandée en rotation ; elle comprend de préférence trois galets de forme hyperboloïde, parallèles entre eux et dont l'axe est sensiblement perpendiculaire à l'axe de la tte de dépose. Une telle configuration pour la tte de dépose améliore considérablement la précision et la reproductibilité de la dépose du ruban sur le corps de révolution. Selon une caractéristique additionnelle, les moyens de chauffage du corps de révolution revtu du ruban comprennent une buse de soufflage d'air chaud de section approximativement oblongue. Selon une autre caractéristique, les moyens pour appliquer la pression localisée comprennent au moins un galet rotatif mis en pression par un vérin. Lorsque l'ensemble des étapes selon l'invention est réalisé en continu à partir d'enroulements de fils co-mlés continus obtenus notamment par un procédé direct, le dispositif peut comporter en outre : -des moyens pour entraîner et assembler des fils co-mlés continus constitués de filaments de verre et de filaments de matière A intimement mélangés sous la forme d'au moins une nappe de fils parallèles : -des moyens pour chauffer ladite nappe à une température comprise entre la température de fusion et la température de dégradation de la matière A ; -un dispositif d'imprégnation de la nappe chauffée de manière à obtenir un ruban laminé de forme aplatie ; -des moyens pour maintenir le ruban à une température comprise entre la température de fusion et la température de dégradation de la matière A jusqu'aux moyens d'enroulement du ruban. Selon cette variante, les moyens d'enroulement et d'assemblage comprennent un cantre à partir duquel sont déroulées des bobines de fils comlés continus constitués de filaments de verre et de filaments de matière A intimement mélangés et au moins un galet assurant le guidage des fils co-mlés. D'autres détails et caractéristiques avantageuses ressortiront ci-après à la lecture de la description détaillée d'un exemple illustratif mais non limitatif de l'invention, fait en référence aux figures 1 a à 3c qui représentent : -figure 1a : une image d'une partie d'un tuyau conforme à l'invention ; -figures 1b et 1c : deux coupes micrographiques longitudinales de la partie du tuyau selon la Figure1a ; -figures 2a à 2e : une représentation schématique générale du dispositif utilisé pour la fabrication du tuyau selon la figure 1a ainsi que celles de différentes parties de ce mme dispositif ; -figures 3a à 3c : des images de tuyaux données à titre d'exemples comparatifs. La figure 1a montre une image de la surface extérieure d'une partie d'un tuyau 1 en polyéthylène renforcé de fils de verre continus conformément à l'invention, dont le diamètre extérieur est égal à 200 mm. Sur cette image on constate la parfaite homogénéité de cette partie du tuyau sur toute sa hauteur, avec en particulier un motif en forme de losange uniforme. Ce motif est caractéristique d'une des étapes du procédé de fabrication selon l'invention et revte l'angle sous lequel les fils de verre continus ont été enroulés. Le poids de cette partie du tuyau est égal à environ 4kg/m. Les figures 1b et 1c, sont deux coupes micrographiques longitudinales de cette partie du tuyau, obtenues à l'aide d'un microscope à balayage électronique (M. E. B). Sur la figurelb, on voit la structure particulière de la partie du tuyau. Celle-ci se décompose en trois zones a, b, c distinctes dans l'épaisseur : -la zone a interne comprend du polyéthylène pur de densité moyenne environ égale à 0,955 g/cm3, et dont le Melt Index (M. 1) à la température de 190 C et sous un poids de 5 kg est égal à 0,45 ; -la zone b intermédiaire comprend des fils de verre continus uniformément répartis le long de l'axe et entre lesquels se trouve du polyéthylène de densité moyenne environ égale à 0,952 g/cm', et dont le Melt Index (M. I) à la température de 190 C et sous un poids de 2, 16 kg est égal à 18. -la zone c externe comprend uniquement du polyéthylène identique à celui de la zone b. En fait, à la vue de la figure 1c qui représente un grossissement (x8) localisé de la figure précédente, on s'aperçoit clairement qu'il n'y a pas de frontière visible entre les zones a et b susmentionnées. Cette absence de frontière revte la parfaite continuité de la matière organique thermoplastique utilisée. Il y a donc eu, au cours du processus de fabrication de cette partie du tuyau une parfaite imprégnation entre les deux matières en polyéthylène de densité différente, comme expliqué ci-après. Une analyse d'image permet de quantifier le taux volumique de vide de la paroi de cette partie du tuyau 1 : il est de l'ordre de 0,2 %. La figure 2a est une représentation schématique générale du dispositif qui a été utilisé pour la fabrication du tuyau selon la figure 1 a. Ce dispositif 2 comprend tout d'abord un bâti 3 à l'intérieur duquel est fixé un moteur et son système de synchronisation des différents mouvements, non représentés. De ce bâti 3 sort un mandrin 4 apte à tre mis en rotation et dont la section a été expansée par gonflage de manière à ce que le tube extrudé 5 en polyéthylène PE 100, d'épaisseur égale à 5 mm, est emmanché sur lui avec un jeu serré. De ce bâti 3 sort également un arbre 6 dont la rotation assure le déplacement d'un ensemble chariot 7 en translation parallèlement au mandrin 4. Cet ensemble chariot 7 supporte respectivement une tte de dépose 71, un galet presseur 72 dont le réglage en hauteur est assuré par un vérin hydraulique non représenté, une buse de soufflage d'air chaud 73, une enceinte chauffante 74 et un dispositif de tension 75. En amont de l'ensemble chariot 7 se trouve disposé un cantre 8 à partir duquel sont déroulées des bobines de fils co-mles continus 9 constitués de 800 filaments de verre et de 800 filaments de polyéthylène intimement mélangés. Ces fils co-meles 9 sont commercialisés sous la dénomination commerciale TVVINTEX8 par la societé VETROTEX, le rapport en poids étant, en pourcentages, de 60 pour le verre et de 40 pour le polyéthylène. Un tel rapport permet d'obtenir le meilleur compromis pour le tuyau fini, respectivement entre la facilite de mise en oeuvre et les performances mécaniques à la fois dans le sens longitudinal et transverse. Le principe général de fonctionnement de ce dispositif 2 est le : les fils co-mlés continus issus des bobines déroutées sont tout d'abord assemblés sous la forme d'une nappe de fils parallèles entre eux. Celle-ci passe à travers le dispositif de tension 75, qui la met sous tension, puis à l'intérieur de l'enceinte chauffante 74, qui sera détaillée par la suite. A la sortie de cette enceinte 74, la nappe a été transformée en un ruban 10 dont l'enveloppe extérieure en polyéthylène est encore ramollie et a une température comprise entre 150 et 185 C. Ce ruban 10 passe alors dans la tte de dépose 71 qui vient l'enrouler de manière hélicoïdale autour du tube 5 en rotation sur lui-mme. Dans une zone située immédiatement en aval de la zone de contact entre le ruban 10 et le tube 5, une buse de soufflage d'air chaud 73 vient chauffer une partie de la surface périphérique extérieure du tube 5 revtue du ruban 10 à une température comprise entre 200 et 240 C. Immédiatement en aval de cette zone de chauffe le galet presseur 72 applique une pression locale sur la partie de la surface périphérique extérieure du tube 5 revtue du ruban 10. L'ensemble des éléments étant monté sur le chariot mobile 7 se déplaçant parallèlement à l'axe du tube 5, comme dit précédemment, ce dernier devient entièrement revtu du ruban 10 par le déplacement en aller-retour du chariot 7. Ce déplacement est obtenu par le fonctionnement du système de synchronisation précité. Les différentes parties du dispositif vont maintenant tre décrites plus en détail, en référence aux figures 2b à 2e. Le cantre 8 non représenté se compose essentiellement d'un châssis comprenant des axes tournants horizontaux supportant les bobines de fils comlés conformes à l'invention, commercialisés sous la dénomination commerciale TWINTEXs. Ces axes tournants sont freinés par un dispositif approprié dont la fonction est de réguler la tension des fils co-mlés et d'éviter que les bobines ne se déroutent de manière incontrôlée. Bien évidemment, le cantre 8 peut tre fixe ou mobile suivant le déplacement du chariot 7. Cela dépendra notamment de la longueur du tube 5 à revtir conformément à l'invention. La figure 2b est une vue détaillée en perspective du dispositif de tension 75 utilisé conformément à l'invention. II comporte respectivement, dans le sens indiqué par la flèche f qui donne le sens de défilement des fils co-mlés 9, une première plaque à oeillets 751, une deuxième plaque perforée 752 parallèle à la première, un galet rainuré 753, deux roues en contact 754 et enfin un embarrage 755. La plaque à oeillets 751 regroupe les fils co-mlés 9 et les guide sous un angle faible vers la plaque perforée 752. Celle-ci les regroupe par paire et les aligne avec le galet 753 dont les rainures maintiennent un espace régulier entre les fils 9 de manière à obtenir une bandelette 91 homogène après tre passés entre les deux roues 754 en contact. Une de ces deux roues 754 est munie d'un capteur de vitesse de la bandelette 91, le contact entre les roues étant tel que l'entraînement est assuré sans glissement de la bandelette 91. L'embarrage 755, quant à lui, réduit le foisonnement des fils co-mlés 9, ce qui évite tout risque de collage des fils en polyéthylène sur les parois portées à haute température du dispositif de chauffage 74. Comme il est représenté à la figure 2c, le dispositif de chauffage 74 comporte deux fours 741 alignés dont les sources de chaleur sont des lampes à infrarouge 742 régulées en puissance, entre lesquels est situé un dispositif d'imprégnation 743 qui aplatit le ruban 10. La régulation des fours est telle que les températures atteintes par le ruban 10 en sortie du four 741 le plus en amont, c'est à dire le plus proche du dispositif de tension 75, sont comprises entre 170 et 180 C, tandis que celles atteintes en sortie du four le plus en aval, c'est à dire le plus proche de la tte de dépose sont comprises entre 175 et 185 C. Le dispositif d'imprégnation 743 est constitué de trois barres 744 chauffantes parallèles entre elles et disposées en triangle. La barre supérieure est réglable en hauteur de manière à ce que le ruban 10 soit plus ou moins aplati. La figure 2d montre la structure détaillée de la tte de dépose 71. Cette tte de dépose 71 comporte un vérin rotatif 711 à butées réglable dont la rotation entraîne, par l'intermédiaire d'une chaîne de renvoi 712, un roulement à billes 713 circulaire solidaire de trois galets 714 de forme hyperbotoïde pouvant tre mis en rotation sur eux-mmes. La rotation du vérin rotatif 711 dont le rappel est assuré par deux ressorts non représentés permet d'incliner la tte dans un sens ou l'autre sans se déformer, ce qui permet au ruban 10 de suivre le déplacement du chariot 7 par rapport au tube 5 sans se déformer. Les galets 714 sont tous chauffés et régulés en température de telle sorte que le ruban 10 soit maintenu à une température suffisamment élevée à sa sortie de la tte de dépose 71. Cette structure avantageuse permet d'avoir une très bonne précision et reproductibilité de la dépose recherchée selon l'invention. La figure 2e montre enfin l'agencement précis des différents éléments du dispositif selon l'invention dans sa partie aval. Selon cet agencement, la buse oblongue de soufflage d'air chaud 73 est disposée perpendiculairement au tube 5, en étant aligné avec la tte de dépose 71 dans une position diamétralement opposée à celle-ci. Le galet presseur 72 dont la pression de contact, représentée par la flèche P, est exercée par l'intermédiaire d'un vérin hydraulique non représenté, est solidaire du chariot mobile et distant de la tte de dépose d'une distance équivalente à environ la largeur du ruban 10. Ce galet est refroidi par un fluide arrivant dans un tuyau souple 721. Cet agencement des différents éléments à cet endroit de la fabrication permet d'obtenir une imprégnation parfaite entre le polyéthylène du ruban 10 et celui du tube 5 et de faire exsuder un fine pellicule de polyéthylène dans la partie périphérique extérieure. Après réglage optimisé des paramètres influençant les températures atteintes au cours du procédé, et donc le degré d'imprégnation recherché selon l'invention, tels que la vitesse de rotation du mandrin 4, la translation effectuée par le chariot mobile 7 par rotation du mandrin, le débit et la température de l'air soufflée par la buse 73, la distance entre le tube 5 et la buse 73, la pression exercée par le vérin hydraulique sur le galet presseur 72, on obtient la partie du tuyau représentée à la figure 1a. Pour obtenir un tuyau complètement fini, il est possible d'extruder une couche de finition de préférence en polyéthylène. Les figures 3a à 3c représentent des images de parties de tuyaux données à titre d'exemples comparatifs : -la partie du tuyau de la figure 3a a été obtenue à l'aide du mme dispositif de fabrication 2 que celui qui vient d'tre décrit mais à partir de bobines uniquement de fils de verre continus ; -la partie du tuyau de la figure 3b a été obtenue également à l'aide du mme dispositif de fabrication 2 mais à partir de bobines de fils de verre continus et de polyéthylène co-enroulés mais sans aucun co-mlage entre eux ; -la partie du tuyau de la figure 3c a été obtenue enfin à l'aide du mme dispositif de fabrication 2 à partir des mmes bobines de fils co-mlés utilisés selon l'invention, à savoir ceux commercialisés sous la dénomination commerciale TWINTEX , mais sans préchauffage de la nappe avant dépose. Après analyse de ces images, on constate qu'aucune de ces parties de tuyau ne présente la transparence de la partie de tuyau selon l'invention, représentée à la figure 1a, transparence qui caractérise la parfaite imprégnation conforme à l'invention et que, plus précisément : -I'utilisation de fils uniquement de verre ne permet aucune imprégnation, bien que le polyéthylène du tube 5 fonde superficiellement ; -I'utilisation de f REVENDICATIONS 1. Corps de révolution creux (1) dont la paroi est à base d'une matière organique thermoplastique A unique dans laquelle sont noyés, en étant enroulés hélicoïdalement autour de l'axe du corps, des fils de verre continus, caractérisé en ce que la paroi présente un taux volumique de vide Vv inférieur à 0,5 %, de préférence inférieur à 0,2 %. 2. Corps de révolution selon la revendication 1, caractérisé en ce que ladite matière organique thermoplastique est du polyéthylène PE. 3. Corps de révolution selon la revendication 1 ou 2, caractérisé en ce que la densité d de ladite matière organique thermoplastique est variable dans l'épaisseur de la paroi. 4. Corps de révolution selon l'une des revendications précédentes, caractérisé en ce que la densité d de ladite matière organique thermoplastique est comprise entre 0,915 et 0,960 g/cm3. 5. Corps de révolution selon l'une des revendications précédentes, caractérisé en ce que les fils de verre continus forment un angle compris entre 50 et 55 avec l'axe dudit corps. 6. Corps de révolution selon l'une des revendications 1 à 4, caractérisé en ce que les fils de verre continus noyés dans la matière organique thermoplastique forment un angle proche de 90 avec l'axe du corps et en ce que d'autres fils de verre continus sont noyés dans la matière organique thermoplastique en étant disposés longitudinalement le long de l'axe du corps. 7. Corps de révolution selon l'une des revendications précédentes, caractérisé en ce que les fils de verre continus sont noyés dans une partie (b) de l'épaisseur de la paroi. 8. Corps de révolution selon la revendication 7, caractérisé en ce que les fils de verre continus sont répartis uniformément dans ladite partie. 9. Tuyau composite constitué du corps de révolution selon l'une quelconque des revendications 1 à 8 revtu d'une couche de finition en matière organique thermoplastique, de préférence identique à celle du corps de révolution. 10. Utilisation du corps selon l'une des revendications 1 à 8 ou du tuyau selon la revendication 9 pour contenir et/ou véhiculer des fluides sous pression. 11. Procédé de fabrication d'un corps de révolution creux (1) dont la paroi est à base d'une matière organique thermoplastique unique A dans laquelle sont noyés en étant enroulés hélicoïdalement autour de son axe, des fils de verre continus caractérisé en ce qu'on réalise, en ligne, les étapes suivantes : a/on chauffe au moins en superficie un ruban (10) constitué de fils de verre continus noyés dans une matière organique thermoplastique A, dans une zone située à proximité d'un corps de révolution creux à base de la mme matière A, en rotation autour de son axe ; b/on enroule, de manière hélicoïdale, le ruban chauffé autour du corps de révolution en rotation ; c/on chauffe à une température supérieure à la température de fusion de la matière A, une partie de la surface périphérique extérieure du corps de révolution revtue du ruban, dans une zone située immédiatement en aval de la zone de contact entre le ruban et le corps de révolution ; d/on applique une pression locale sur la partie de la surface périphérique extérieure du corps de révolution revtue du ruban, dans une zone située immédiatement en aval de la zone de chauffe de l'étape c/. 12. Procédé selon la revendication 11, caractérisé en ce qu'on réalise le chauffage de l'étape a/à une température supérieure à la température de ramollissement de la matière A. 13. Procédé selon la revendication 11 ou 12, caractérisé en ce que préalablement à l'étape a/, on réalise, également en ligne, les étapes suivantes : -on entraîne et on assemble des fils co-mlés continus (9) constitués de filaments de verre et de filaments de matière A intimement mélangés sous la forme d'au moins une nappe (91) de fils parallèles ; -on introduit ladite nappe dans une zone où elle est chauffée à une température comprise entre la température de fusion et la température de dégradation de la matière A ; -on fait passer la nappe chauffée dans un dispositif d'imprégnation (743) de manière à obtenir un ruban laminé de forme plus aplatie que celle du ruban conforme à l'étape a/ ; -on introduit le ruban laminé dans une zone où il est chauffée à une température comprise entre la température de fusion et la température de dégradation de la matière A de manière à obtenir le ruban conforme à l'étape a/. 14. Dispositif (2) de mise en oeuvre du procédé selon l'une des revendications 11 à 13 caractérisé en ce qu'il comprend. -des moyens pour chauffer (74) au moins en superficie un ruban (10) constitué de fils de verre continus noyés dans une matière organique thermoplastique A, dans une zone située à proximité d'un corps de révolution creux (5) dont la paroi est à base de la mme matière A, en rotation autour de son axe ; -des moyens (71) pour enrouler, de manière hélicoïdale, le ruban chauffé autour du corps de révolution en rotation ; -des moyens pour chauffer (73) à une température supérieure à la température de fusion de la matière A, une partie de la surface périphérique extérieure du corps de révolution revtue du ruban, dans une zone située immédiatement en aval de la zone de contact entre le ruban et le corps de révolution ; -des moyens pour appliquer une pression (72) locale sur la partie de la surface périphérique extérieure du corps de révolution revtue du ruban, dans une zone située immédiatement en aval de la zone de chauffe. 15. Dispositif selon la revendication 14, caractérisé en ce que les moyens de chauffage superficiel du ruban (74) comprennent au moins un four (741) de type à infrarouge, de préférence fonctionnant avec des rubans ou lampes (742) régulés en puissance. 16. Dispositif selon la revendication 14 ou 15, caractérisé en ce que les moyens d'enroulement comprennent une tte de dépose (71). 17. Dispositif selon la revendication 16, caractérisé en ce que la tte de dépose (71) est mobile et commandée en rotation, et comprend notamment trois galets (714) de forme hyperbotoïde, parallèles entre eux et dont l'axe est sensiblement perpendiculaire à l'axe de rotation de la tte. 18. Dispositif selon l'une des revendications 14 à 17, caractérisé en ce que les moyens de chauffage du corps de révolution revtu du ruban comprennent d'une buse de soufflage d'air chaud (73) de section approximativement oblongue. 19. Dispositif selon l'une des revendications 14 à 18, caractérisé en ce que les moyens pour appliquer la pression localisée comprennent au moins un galet rotatif (72) mis en pression par un vérin. 20. Dispositif selon l'une des revendications 14 à 19, caractérisé en ce qu'il comporte en outre : -des moyens (8) pour entraîner et assembler des fils co-mles continus (9) constitués de filaments de verre et de filaments de matière A intimement mélangés sous la forme d'au moins une nappe (91) de fils parallèles ; -des moyens (741) pour chauffer ladite nappe à une température comprise entre la température de fusion et la température de dégradation de la matière A ; -un dispositif d'imprégnation (743) de la nappe chauffée de manière à obtenir un ruban laminé de forme aplatie ; -des moyens (741) pour maintenir le ruban à une température comprise entre la température de fusion et la température de dégradation de la matière A jusqu'aux moyens d'enroulement dudit ruban. 21. Dispositif selon la revendication 20, caractérisé en ce que les moyens d'enroulement et d'assemblage comprennent un cantre (8) à partir duquel sont déroutées des bobines de fils co-mlés continus (9) constitués de filaments de verre et de filaments de matière A intimement mélangés et au moins un galet (753) assurant le guidage des fils co-mlés. 22. Dispositif selon la revendication 20 ou 21, caractérisé en ce que les moyens de chauffage de la nappe comprennent au moins un four à infrarouges. 23. Dispositif selon l'une des revendications 20 à 22, caractérisé en ce que le dispositif d'imprégnation est constitué de trois barres chauffantes (744) parallèles entre elles et disposées en triangle. 24. Dispositif selon l'une des revendications 20 à 23, caractérisé en ce que les moyens de chauffage du ruban comprennent au moins un four à infrarouges (741).